FR 2329609 A1 19770527 FR 7533312 A 19751029 La présente invention concerne les matériaux permettant d'as urer la liaison des granulats dans les graves routières ou en stabilisation de sol. Les matériaux de ce genre entraihent dans les graves routières un certain nX;-nbre de défauts : maniabilité insuffisante, sensibilité à l'eau ou au froid, trop grande vitesse de durcissement. La maniabilité insuffisante de l'assise compactée ne permet pas une mise en place aisée, ni une rectification de la surface, ni un renforcement sous circulation. La sensibilité à l'eau conduit à un délavage, la sensibilité au gel à une destruction. La trop grande vitesse de durcissement provoque la fissuration, dommageable à la vie de la chaussée, Le matériau suivant l'invention, le Filler Actif Routier, permet d'éviter ces inconvénients. Ainsi, il confère à la grave routière une grande maniabilité, de l'ordre de 24 à 48 heures, une insensibilité à l'eaux une insen sibilité au froid, une vitesse de durcissement lente et étalée dans le temps ne provoquarft pas de fissuration. Ce résultat a été obtenu par la nature et la proportion des constituants du Filler Actif Routier, et par leur traitement. Dans le Filler Actif Routier entrent le laitier moulu de hautfourneau, l'activant basique, l'anhydrite, dans le rapport suivant - 8 à 9 parties pour le laitier moulu - 0 à 0,5 " pour l'activant basique, - 1 à 1,5 " pour l'anhydrite. Le traitement est une mouture qui conduit à une finesse du Filler Actif Routier de l'ordre de 2. zoo cm2/gr. Le Filler Actif Routier, objet de l'invention, peut etre utilisé dans tous les cas de traitement des graves dans les assises routières neuves, pour la couche de forme, pour la couche de fondation, pour la couche de base. R peut etre utilisé dans les graves traitées en renforcement de chaussées existantes, sous circulation. R peut etre utilisé dans les chemins ruraux, en stabilisation de sol in situ REVENDICATIONS Matériau permettant le traitement des graves routières et la stabilisation de sols, leur conférant une maniabilité de l'ordre de 24 à 48 h, une insensibilité à l'eau, une insensibilité au froid, une vitesse de durcissement lente et étalée dans le temps, l'absence de fissuration. Il est caractérisé par: - la nature des constituants, laitier moulu de haut-fourneau, activant basique, anhydrite, - le rapport des constituants, S à 9 parties pour le laitier moulu, O à 0,5 parties pour l'activant basique, 1 à 1,5 parties pour l'anhydrite, - le traitement à une finesse de l'ordre de 2.0002 cm2/gr.